МЕДНО-ЦИНКОВЫЙ СПЛАВ

1. Медно-цинковый сплав для изготовления электропроводящих компонентов, например, контактов, состоящий из:
Cu 62,5-67% по массе,
Sn 0,25-1,0% по массе,
Si 0,015-0,15% по массе,
по меньшей мере двух силицидообразующих элементов, выбранных из группы Mn, Fe, Ni и Al в каждом случае не более 0,15% по массе, причем сумма этих элементов не превышает 0,6% по массе,
Pb не более 0,1% по массе,
остаток образован Zn, а также неизбежными примесями.
2. Медно-цинковый сплав по п. 1, состоящий из:
Cu 64-66,5% по массе,
Sn 0,3-0,7% по массе,
Si 0,03-0,1% по массе.
3. Медно-цинковый сплав по п. 2, состоящий из:
Cu 64,5-66% по массе,
Sn 0,4-0,6% по массе,
Si 0,03-0,08% по массе,
по меньшей мере двух силицидообразующих элементов из группы Mn, Fe, Ni и Al в каждом случае не более 0,1% по массе, причем сумма этих элементов не превышает 0,4% по массе,
остаток образован Zn, а также неизбежными примесями.
4. Медно-цинковый сплав по любому из пп. 1-3, отличающийся тем, что сплав содержит Zn в количестве 32-36% по массе.
5. Медно-цинковый сплав по любому из пп. 1-4, отличающийся тем, что силицидообразующие элементы в сплаве содержат Fe, Ni и Al, причем доли Ni и Al в каждом случае приблизительно равны, а доля Fe составляет от 40% до 60% от доли Ni или доли Al.
6. Медно-цинковый сплав по п. 5, отличающийся тем, что содержание Ni и Al в каждом случае составляет от 0,04% до 0,1% по массе, а содержание Fe составляет от 0,02% до 0,05% по массе.
7. Медно-цинковый сплав по п. 6, отличающийся тем, что содержание Ni и содержание Al в каждом случае составляют от 0,06% до 0,08% по массе, а содержание Fe составляет от 0,03% до 0,04% по массе.
8. Медно-цинковый сплав по любому из пп. 1-7, отличающийся тем, что сплав не содержит Cr.
9. Изделие из медно-цинкового сплава, изготовленное из медно-цинкового сплава по любому из пп. 1-8, отличающееся тем, что матрица микроструктуры при комнатной температуре имеет сильно преобладающую α-фазу.
10. Изделие из медно-цинкового сплава по п. 9, отличающееся тем, что средний размер зерен микроструктуры составляет от 10 до 100 мкм.
11. Изделие из медно-цинкового сплава по п. 9 или 10, отличающееся тем, что его электропроводность составляет по меньшей мере 12 мСм/м (20% IACS).
12. Изделие из медно-цинкового сплава по любому из пп. 9-11, отличающееся тем, что изделие изготовлено путем холодного формования из промежуточного изделия путем волочения при уменьшении поперечного сечения примерно на 20% и имеет следующие значения прочности:
2
предел текучести при растяжении 0,2% приблизительно 310 Н/мм,
2
предел прочности при растяжении приблизительно 390 Н/мм,
относительное удлинение при разрыве приблизительно 25%,
твердость приблизительно 120 HB 2,5/62,5.
13. Изделие из медно-цинкового сплава по любому из пп. 9-11, отличающееся тем, что изделие изготовлено путем холодного формования из промежуточного изделия путем волочения при уменьшении поперечного сечения примерно на 35% и имеет следующие значения прочности:
2
предел текучести при растяжении 0,2% приблизительно 400 Н/мм,
2
предел прочности при растяжении приблизительно 450 Н/мм,
относительное удлинение при разрыве 12%,
твердость 143 HB 2,5/62,5.